(57)【特許請求の範囲】
【請求項１】
平均粒径０．５〜５．０μｍの金属粉と、
平均粒径１００〜４００ｎｍの金属微粒子と、
カルボキシル基を有する化合物とアミノ基を有する化合物との混合物からなる粘度調整剤と、
を含む導電性ペーストであって、
前記カルボキシル基を有する化合物の分子量が１００〜３００の範囲にあり、
前記アミノ基を有する化合物の分子量が１００〜３００の範囲にあり、
前記金属粉と前記金属微粒子と前記粘度調整剤の合計量を１００質量部としたとき、前記粘度調整剤を１０〜９０質量部含む
導電性ペースト。
【請求項２】
前記金属粉は、銀、銅、アルミニウムおよびニッケルからなる群から選択される少なくとも一種の金属からなり、
前記金属微粒子は、銀、銅、パラジウムおよびニッケルからなる群から選択される少なくとも一種の金属からなる、
請求項１に記載の導電性ペースト。
【請求項３】
前記金属粉と前記金属微粒子の質量比（金属粉：金属微粒子）が、９０：１０〜５０：５０の範囲にある、
請求項１または２に記載の導電性ペースト。
【請求項４】
前記カルボキシル基を有する化合物と前記アミノ基を有する化合物の前記粘度調整剤中の混合モル比は、カルボキシル基とアミノ基換算で４０：６０〜６０：４０の範囲にある、
請求項１〜３のいずれか１項に記載の導電性ペースト。
【請求項５】
前記金属粉と前記金属微粒子とを合計で１０〜９０質量％含む、
請求項１〜４のいずれか１項に記載の導電性ペースト。
【請求項６】
沸点が２００〜４００℃の範囲にある炭化水素系溶剤および沸点が２００〜４００℃の範囲にあるアルコール系溶剤からなる群から選択される少なくとも一種からなる溶剤をさらに含む、
請求項１〜５のいずれか１項に記載の導電性ペースト。
【請求項７】
粘度（１０ｒｐｍ、２５℃）が１０〜３５０Ｐａ・ｓの範囲にある、
請求項１〜６のいずれか１項に記載の導電性ペースト。
【請求項８】
前記金属粉と前記金属微粒子と前記粘度調整剤の合計量を１００質量部としたとき、前記粘度調整剤を１０〜２０質量部含む、
請求項１〜７のいずれか１項に記載の導電性ペースト。
【請求項９】
請求項１〜８のいずれか１項に記載の導電性ペーストの焼結体からなる層を有する、
基板。
【発明の詳細な説明】
【技術分野】
【０００１】
本発明は、例えば基板上に配線を形成するために用いられる、導電性ペーストに関する。
【背景技術】
【０００２】
シリコン等の無機材料基板の基板面に配線層や、電極層を形成する目的で、従来から、導電性ペーストが利用されている。【０００３】
特許文献１には、平均粒径１〜１００ｎｍの金属ナノ粒子をマイクロサイズの金属粉と混合した導電性ペーストが開示されている。通常、金属ナノ粒子同士の自発的凝集を防ぐために、金属ナノ粒子の表面は有機物で被覆される。マイクロサイズの金属粉を混合することによって、導電性ペースト中に含まれる金属ナノ粒子由来の有機物量を減らせるため、導電性ペーストを焼成して配線等を形成した際に、その焼成物中の有機物の残存の可能性を回避することができる。【０００４】
また、特許文献２には、平均粒径１〜２００ｎｍの金属ナノ粒子をマイクロサイズの金属粉と混合した接合用金属ペーストが開示されている。【０００５】
一方、特許文献３では、平均粒径５〜３００ｎｍの金属ナノ粒子を用いて様々な印刷手法に適用可能なペーストを作製するため、特定の構造を有する溶剤を配合し、印刷適性を出している。
【先行技術文献】
【特許文献】
【０００６】
【特許文献１】特開２０１２−１１９１３２号公報
【特許文献２】特開２０１１−０８０１４７号公報
【特許文献３】特開２０１２−２５６５００号公報
【発明の概要】
【発明が解決しようとする課題】
【０００７】
特許文献１〜３においては、導電性ペーストに配合するのに好ましい金属ナノ粒子の平均粒径は１００ｎｍ以下とされている。粒子径が小さい程、被覆する有機物量が多くなるため、印刷適性を有するペーストの作製には有利だが、ペーストを焼成した後に有機物が残存する可能性が高くなる。ペースト焼成体中に有機物が残存すると、焼成体の抵抗が増大することがあり、また強度が低下することもある。一方で、平均粒径１００ｎｍ以上の金属微粒子を使用すれば、大幅に有機物量が少なくなり、有機物の残存の可能性は低くなる。ところが、平均粒径１００ｎｍ以上の粒子の場合、周囲を被覆している有機物が少ないため、微粒子同士の自発的凝集が進行しやすく、金属微粒子（一次粒子）として安定に存在させることが困難であり、金属粉と混合して印刷適性を有するペーストを作製することも困難であった。【０００８】
本発明の目的は、マイクロサイズの金属粉とともに平均粒径１００ｎｍ以上の金属微粒子を使用しつつも、金属微粒子の凝集を抑制し、スクリーン印刷やディスペンサー印刷などに適用可能な印刷適性を有する導電性ペーストを提供することにある。
【課題を解決するための手段】
【０００９】
本発明の一態様によれば、
平均粒径０．５〜５．０μｍの金属粉と、
平均粒径１００〜４００ｎｍの金属微粒子と、
カルボキシル基を有する化合物とアミノ基を有する化合物との混合物からなる粘度調整剤と、
を含む導電性ペーストであって、
前記カルボキシル基を有する化合物の分子量が１００〜３００の範囲にあり、
前記アミノ基を有する化合物の分子量が１００〜３００の範囲にあり、
前記金属粉と前記金属微粒子と前記粘度調整剤の合計量を１００質量部としたとき、前記粘度調整剤を１０〜９０質量部含む
導電性ペーストが提供される。【００１０】
前記金属粉は、銀、銅、アルミニウムおよびニッケルからなる群から選択される少なくとも一種の金属からなることが好ましく、
前記金属微粒子は、銀、銅、パラジウムおよびニッケルからなる群から選択される少なくとも一種の金属からなることが好ましい。【００１１】
前記金属粉と前記金属微粒子の質量比（金属粉：金属微粒子）が、９０：１０〜５０：５０の範囲にあることが好ましい。【００１２】
前記カルボキシル基を有する化合物と前記アミノ基を有する化合物の前記粘度調整剤中の混合モル比は、カルボキシル基とアミノ基換算で４０：６０〜６０：４０の範囲にあることが好ましい。【００１３】
導電性ペーストが、前記金属粉と前記金属微粒子とを合計で１０〜９０質量％含むことが好ましい。【００１４】
導電性ペーストが、沸点が２００〜４００℃の範囲にある炭化水素系溶剤および沸点が２００〜４００℃の範囲にあるアルコール系溶剤からなる群から選択される少なくとも一種からなる溶剤をさらに含むことができる。【００１５】
導電性ペーストの粘度（１０ｒｐｍ、２５℃）が１０〜３５０Ｐａ・ｓの範囲にあることが好ましい。【００１６】
導電性ペーストが、前記金属粉と前記金属微粒子と前記粘度調整剤の合計量を１００質量部としたとき、前記粘度調整剤を１０〜２０質量部含むことが好ましい。【００１７】
本発明の別の態様によれば、
上記の導電性ペーストの焼結体からなる層を有する基板が提供される。
【発明の効果】
【００１８】
本発明によれば、マイクロサイズの金属粉とともに平均粒径１００ｎｍ以上の金属微粒子を使用しつつも、金属微粒子の凝集を抑制し、スクリーン印刷やディスペンサー印刷などに適用可能な印刷適性を有する導電性ペーストが提供される。
【発明を実施するための形態】
【００１９】
本発明の導電性ペーストは、平均粒径１００〜４００ｎｍの金属微粒子、平均粒径０．５〜５．０μｍの金属粉、および特定のカルボン酸とアミンの混合物からなる粘度調整剤を含む。金属粉と金属微粒子は、粘度調整剤中に分散された状態で含まれることができる。導電性ペーストに含まれるカルボン酸とアミンの混合物は、反応性の高い金属微粒子の安定した使用を可能とする。また、導電性ペーストが樹脂成分や高粘度の溶剤、チキソ剤等のレオロジー調整成分を含有していなくとも、スクリーン印刷やディスペンサー印刷などの印刷方法に好適に使用することができる。
【００２０】
なお本明細書において、平均粒径は、レーザー回折法により測定された粒度分布において積算値５０体積％の粒径を意味する。
【００２１】
また、本明細書において、粘度はスパイラル型粘度計によって測定される１０ｒｐｍ、２５℃における粘度である。
【００２２】
〔金属成分〕
導電性ペースト中の金属成分として、平均粒径０．５〜５．０μｍの金属粉と、平均粒径１００〜４００ｎｍの金属微粒子とを用いる。金属粉の平均粒径を０．５〜５．０μｍとすることによって、金属微粒子が、金属粉の隙間部分に混在しやすくなる。金属微粒子の平均粒径を１００〜４００ｎｍとすることによって、金属微粒子を被覆する有機物の量を低減することができる。
【００２３】
導電性および入手容易性の観点から、好ましくは、金属粉は、銀、銅、アルミニウムおよびニッケルからなる群から選択される少なくとも一種の金属からなる。
【００２４】
導電性の観点から、好ましくは、金属微粒子は、銀、銅、パラジウムおよびニッケルからなる群から選択される少なくとも一種の金属からなる。
【００２５】
金属微粒子は、金属微粒子同士の凝集を抑制する目的で、有機物によって被覆されていてもよい。この有機物は、この目的のために金属ナノ粒子の分野で用いられる公知の物質であってよい。
【００２６】
金属粉の金属微粒子に対する質量比（金属粉質量：金属微粒子質量）が、９０：１０〜５０：５０の範囲にあることが好ましい。当該質量比をこの範囲に設定することで、下記粘度調整剤との関係でペーストを好適な粘度範囲とすることができるため、ペーストの使用容易性が向上する。
【００２７】
なお、金属粉の質量や金属微粒子の質量を考える場合、金属の質量のみを考慮する。例えば金属微粒子が有機物で被覆されていても、金属微粒子の質量には有機物の質量を含めない。ただし、ペースト全体の質量を考える場合には有機物の質量も考慮する。
【００２８】
金属粉を構成する金属と、金属微粒子を構成する金属とが同じであってもよく、また異なっていてもよい。
【００２９】
〔粘度調整剤〕
粘度調整剤は、カルボキシル基を有する化合物とアミノ基を有する化合物との混合物からなる。カルボキシル基を有する化合物とアミノ基を有する化合物とを併用することにより、カルボキシル基を有する化合物やアミノ基を有する化合物がペーストに粘度を付与するため印刷性が向上するとともに、同時に金属微粒子に作用するためペーストの保管安定性を向上させることができる。
【００３０】
カルボキシル基を有する化合物の分子量は１００〜３００の範囲にある。アミノ基を有する化合物の分子量は１００〜３００の範囲にある。このような範囲の分子量を選ぶことにより、導電性ペーストを焼結した後に、粘度調整剤が焼結体中に残存することを防止することができる。
【００３１】
カルボキシル基を有する化合物とアミノ基を有する化合物の前記粘度調整剤中の混合モル比は、カルボキシル基とアミノ基換算で４０：６０〜６０：４０（カルボキシル基を有する化合物中のカルボキシル基のモル数：アミノ基を有する化合物中のアミノ基のモル数）の範囲にあることが好ましい。このモル比が４０：６０（０．６７）〜６０：４０（１．５）であるとペーストに適度な粘度を付与することが容易である。
【００３２】
カルボキシル基を有する化合物としては、例えば炭素数８〜１２の脂肪族カルボン酸を用いることができ、具体的には２−エチルヘキサン酸（分子量１４４．２）、ネオデカン酸（分子量１７２．２６）、オクテニルコハク酸無水物（分子量２１０．２７）などを用いることができる。
【００３３】
アミノ基を有する化合物としては、例えば炭素数８〜１５のアルキルアミン（オキシ基（−Ｏ−）を鎖中に含んでもよい）を用いることができ、具体的には３−（２−エチルヘキシルオキシ）プロピルアミン（分子量１８７．３２）、ジブチルアミン（分子量１２９．２４）、トリブチルアミン（分子量１８５．３５）、３−（ラウリルオキシ）プロピルアミン（分子量２４３．４３）、３−（ジ−ｎ−ブチルアミノ）プロピルアミン（分子量１８６．３４）などを用いることができる。
【００３４】
〔他の成分〕
導電性ペーストが、上記金属粉、金属微粒子および粘度調整剤の他に、溶剤を含んでもよい。溶剤としては、導電性金属ペーストの分野で公知の有機溶剤を用いることができるが、沸点（１気圧（０．１０ＭＰａ）下）が２００〜４００℃の範囲にある炭化水素系溶剤および沸点が２００〜４００℃の範囲にあるアルコール系溶剤からなる群から選択される少なくとも一種からなる溶剤が好ましい。このような溶剤は、比較的低粘度であり、したがって粘度調整剤と組み合わせることで、所望の粘度を有するペーストの調製が容易だからである。
【００３５】
沸点２００〜４００℃の炭化水素系溶剤としては、具体的にはテトラデカン（沸点２５３．６℃）、ＡＦ５号ソルベント（商品名。ＪＸ日鉱日石エネルギー社製、沸点２７５℃）、ＩＰソルベント２８３５（商品名。出光興産株式会社製、沸点２７７℃〜３５３℃）などを用いることができる。
【００３６】
沸点２００〜４００℃のアルコール系溶剤としては、具体的には１−デカノール（和光純薬工業社製、沸点２３２．９℃）、カルコール１０９８（商品名。花王製、沸点２３１℃）などを用いることができる。
【００３７】
有機成分が焼成膜内部に残存して比抵抗が悪化することを防止する観点から、導電性ペーストは、重合して形成される熱硬化性の樹脂成分を含有しないことが好ましい。
【００３８】
〔組成〕
導電性ペーストは、前記金属粉と前記金属微粒子と前記粘度調整剤の合計量を１００質量部としたとき、前記粘度調整剤を１０〜９０質量部含む。粘度調整剤の含有量（当該質量部）が、１０質量部以上であるとスクリーン版での印刷が可能となり、９０質量部以下であると焼成膜が１０-6Ω・ｃｍ台の低抵抗を得ることができる。特に、粘度調整剤の含有量（当該質量部）が１０〜２０質量部であると、ペースト印刷時のダレを抑制することが容易である。
【００３９】
導電性ペーストが、金属粉と金属微粒子とを合計で１０質量％以上、９０質量％以下含むことが好ましい。金属粉と金属微粒子の総含有量が１０質量％以上であると焼成膜が１０-6Ω・ｃｍ台の低抵抗を得ることが容易であり、９０質量％以下であるとスクリーン印刷可能なペーストを得ることが容易である。
【００４０】
溶剤やその他の成分の含有量は、その成分および導電性ペーストの使用目的に鑑みて、適宜決定することができる。
【００４１】
〔導電性ペーストの粘度〕
スクリーン印刷やディスペンサー印刷などの印刷法における導電性ペーストの印刷適正の観点から、導電性ペーストの粘度が１０〜３５０Ｐａ・ｓの範囲にあることが好ましい。
【００４２】
〔導電性ペーストの使用〕
導電性ペーストを基板に塗布し、特にはスクリーン印刷やディスペンサー印刷などの印刷法によって塗布し、その後適宜焼成することによって導電性ペーストを焼結させることができる。その方法は従来公知の方法を用いることができる。そのようにして基板上に形成された焼結体からなる層は、配線や電極として利用できる。また、上記と同様の方法でペーストを塗布し、物質間接合材料としても利用できる。樹脂を含まない導電性ペーストは、樹脂成分（有機成分）が焼成膜内部に残存しないため、比較的低温での焼成が可能である。基板としては例えば電子回路基板、特にはプリント基板を適宜用いることができる。
【００４３】
以上詳述したように、平均粒径１００〜４００ｎｍの金属微粒子とマイクロサイズの金属粉に、ペーストの粘度調整作用と金属微粒子の凝集防止作用（安定化作用）のあるカルボン酸とアミンの混合物を配合することによって、スクリーン印刷やディスペンサー印刷などに適用可能な印刷適性を有する導電性ペーストを得ることができる。
【実施例】
【００４４】
まず、実施例における評価方法を以下に示す。【００４５】
〔粘度測定〕
導電性ペーストの入った容器を２５℃のウォーターバスに３０ｍｉｎ以上浸し、スパイラル型粘度計（マルコム社製、商品名：ＰＣ−１ＴＬ）を用いて回転数１０ｒｐｍにて粘度を測定した。【００４６】
〔比抵抗〕
スライドガラスにセロハンテープ（厚さ：４０μｍ）を１枚張り、中心部を１ｃｍ×５ｃｍ□で切り抜いた。その後、切り抜いた部分にスキージで導電性ペーストを塗布した。最後に、セロハンテープをはがし、焼成炉（大気雰囲気、１８０℃×６０ｍｉｎ、銀粉＋銀微粒子の場合）、赤外炉（３％水素−窒素雰囲気、１８０℃×６０ｍｉｎ、銅粉＋銀微粒子の場合）を用いて、塗膜を焼成した。焼成したサンプル（塗膜の焼結体）について、抵抗計（ヒオキ社製、商品名：ＲＭ３５４５）で抵抗値を、レーザーフォーカス変位計（キーエンス社製、商品名：ＫＳ−１１００）で膜厚を測定した後、体積固有抵抗率を算出した。【００４７】
〔印刷性評価〕
スクリーン印刷機にスクリーン版（配線幅１ｍｍ）をセットし、ガラス基材に導電性ペーストを印刷した。印刷は、スキージ角度６０°、印刷速度５０ｍｍ／ｓｅｃ、クリアランス１．０ｍｍで行った。【００４８】
スクリーン（配線）の印刷性につき、次の基準に従って評価した。
○：印刷した際に、印刷パターンが基材上に確認できた。
×：印刷した際に、印刷パターンが確認できない、または不鮮明な箇所が存在した。【００４９】
スクリーン版で印刷した配線に関して、印刷後１０ｍｉｎ経過した配線の幅を計測し、スクリーン版の配線幅との差を計算して「ダレ幅」とした。【００５０】
〔接合強度〕
銀めっき銅板に導電性ペーストを塗布し、その膜厚が５０μｍになるようにＳｉチップ（２ｍｍ□）を搭載した。その後、焼成炉（エスペック社製、商品名：ＰＨＨ−１０１Ｍ、大気雰囲気、２５０℃×６０ｍｉｎ、銀粉＋銀微粒子の場合）、赤外炉（ヨネクラ社製、商品名：ＩｒＦ−ＭＳＴ、３％水素−窒素雰囲気、３００℃×６０ｍｉｎ、銅粉＋銀微粒子の場合）でそれぞれ焼成を行い、Ｓｉチップのシェア強度をボンドテスター（デイジ社製、商品名：ＤＳ１００）を用いて測定した。測定時のレンジは２００Ｎ、ツール高さは３００μｍ（銀めっき銅板とツールの距離）に設定した。【００５１】
〔実施例および比較例〕
表１〜８に示す各処方にしたがって、導電性ペーストを作成した。処方１〜３、１３、１４の導電性ペーストは比較例であり、処方４〜１２、１５〜４４の導電性ペーストは実施例である。【００５２】
〔処方１〜１４〕
次のものを用意した。
粘度調整剤：ネオデカン酸と３−（２−エチルヘキシルオキシ）プロピルアミンとの混合物、
金属粉：ＤＯＷＡエレクトロニクス株式会社製の銀粉（製品名：Ａｇ−２−１Ｃ、平均粒径１．０μｍ）、
金属微粒子：昭栄化学工業株式会社製の銀微粒子（製品名：ＡＧ−２０２、平均粒径：３１０ｎｍ）、
溶剤：和光純薬工業株式会社製の１−デカノール。【００５３】
上記粘度調整剤に、上記金属粉と溶剤（使用する場合）を添加し、撹拌脱泡装置（クラボウ社製、商品名：ＫＫ−Ｖ３００、自転：７２０ｒｐｍ、公転：９３５ｒｐｍ）にて３０秒間混合した。そこに、上記金属微粒子を配合した後、撹拌脱泡装置にて６０秒間混合し、導電性銀ペーストを得た。【００５４】
各成分の配合量は表１に示したとおりである。これらの処方においては、銀粉と銀微粒子との質量比はほぼ８０：２０であり、「（銀粉と銀微粒子の合計）：粘度調整剤」の質量比を変化させている。【００５５】
評価結果も表１に示したが、処方１〜３（比較例）においてはスクリーン（配線）の印刷性が悪かった（印刷自体が不可能であった。）。表１において、処方２について粘度の欄が「測定不可」となっているが、これは粘度計の測定範囲外であったため測定が不可能であったことを意味する。また、ダレ幅の欄に「測定不可」と記されている例については、スクリーン版での印刷自体が不可能であった。処方１３〜１４においては、焼成膜の比抵抗が悪かった。比抵抗の欄に「測定不可」と記されている例については、導通が得られなかったことを意味する。処方４〜１２（実施例）においては、いずれの評価結果も良好であった。【００５６】
〔処方１５〜２０〕
表２に示す配合にした以外は、処方１〜１４の場合と同様にして、導電性ペーストを調製し、評価した。【００５７】
これらの処方においては、銀粉と銀微粒子との質量比は８０：２０であり、溶剤の配合量を変化させている。なお、表２において処方４および５の例を再掲している。【００５８】
〔処方２１〜２６〕
溶剤として、１−デカノールに替えてＡＦ５号ソルベント（商品名。ＪＸ日鉱日石エネルギー社製）を使用し、表３に示す配合にした以外は、処方１〜１４の場合と同様にして、導電性ペーストを調製し、評価した。【００５９】
これらの処方においては、銀粉と銀微粒子との質量比は８０：２０であり、溶剤の配合量を変化させている。なお、表３において処方４および５の例を再掲している。【００６０】
〔処方２７〜２９〕
アミノ基を有する化合物（粘度調整剤）として、３−（２−エチルヘキシルオキシ）プロピルアミンに替えて、ジブチルアミンを使用し、表４に示す配合にした以外は、処方１〜１４の場合と同様にして、導電性ペーストを調製し、評価した。【００６１】
これらの処方においては、銀粉と銀微粒子との質量比は８０：２０であり、「（銀粉と銀微粒子の合計）：粘度調整剤」の質量比を変化させている。【００６２】
〔処方３０〜３２〕
アミノ基を有する化合物（粘度調整剤）として、３−（２−エチルヘキシルオキシ）プロピルアミンに替えて、トリブチルアミンを使用し、表５に示す配合にした以外は、処方１〜１４の場合と同様にして、導電性ペーストを調製し、評価した。【００６３】
これらの処方においては、銀粉と銀微粒子との質量比は８０：２０であり、「（銀粉と銀微粒子の合計）：粘度調整剤」の質量比を変化させている。【００６４】
〔処方３３〜３５〕
カルボキシル基を有する化合物（粘度調整剤）として、ネオデカン酸に替えて、オクテニルコハク酸無水物を使用し、表６に示す配合にした以外は、処方１〜１４の場合と同様にして、導電性ペーストを調製し、評価した。なお、オクテニルコハク酸無水物は、ジカルボン酸とみなすことができるため、カルボキシル基換算のモル量は、モノカルボン酸に比べて２倍となる。【００６５】
これらの処方においては、銀粉と銀微粒子との質量比は８０：２０であり、「（銀粉と銀微粒子の合計）：粘度調整剤」の質量比を変化させている。【００６６】
〔処方３６〜３８〕
金属粉として、前記銀粉に替えて、三井金属鉱業株式会社製の銅粉（製品名：１０５０Ｙ、平均粒径０．８μｍ）を使用し、表７に示す配合にした以外は、処方１〜１４の場合と同様にして、導電性ペーストを調製し、評価した。【００６７】
これらの処方においては、銅粉と銀微粒子との質量比は８０：２０であり、「（銅粉と銀微粒子の合計）：粘度調整剤」の質量比を変化させている。【００６８】
〔処方３９〜４４〕
表８に示す配合にした以外は、処方１〜１４の場合と同様にして、導電性ペーストを調製し、評価した。なお、表８において処方５の例を再掲している。【００６９】
これらの処方においては、銀粉と銀微粒子との質量比を変化させている。【００７０】
【表１】
0006587631.tif 000002
【００７１】
【表２】
0006587631.tif 000003
【００７２】
【表３】
0006587631.tif 000004
【００７３】
【表４】
0006587631.tif 000005
【００７４】
【表５】
0006587631.tif 000006
【００７５】
【表６】
0006587631.tif 000007
【００７６】
【表７】
0006587631.tif 000008
【００７７】
【表８】
0006587631.tif 000009